【手続補正書】
【提出日】平成17年8月19日(2005.8.19)
【手続補正１】
【補正対象書類名】特許請求の範囲
【補正対象項目名】全文
【補正方法】変更
【補正の内容】
【特許請求の範囲】
【請求項１】
（ａ）キャリア；
（ｂ）前記キャリア上に堆積された第１層であって、高表面積の耐火金属酸化物を含む前記第１層；
（ｃ）前記第１層上に堆積された第２層であって、高表面積の耐火金属酸化物上に堆積されたパラジウムおよび／または白金を含み、そして実質的に酸素貯蔵成分を持たない前記第２層；および
（ｄ）前記第２層上に堆積された第３層であって、高表面積の耐火金属酸化物上に堆積された（ｉ）白金および／またはロジウムと（ｉｉ）酸素貯蔵成分を含む前記第３層、
を含む層状触媒複合体。
【請求項２】
前記金属酸化物が６０〜３００ｍ2／ｇの比表面積を有するガンマアルミナを含む請求項１に記載の複合体。
【請求項３】
前記第１層が０〜３０ｇ／ｆｔ3の白金；
０〜０．７５ｇ／ｉｎ3の酸素貯蔵成分；
バリウム、カルシウム、マグネシウム、ストロンチウム、およびこれらの混合物からなる群から選択される１つ以上の非還元性金属酸化物を含む、０〜０．３ｇ／ｉｎ3の安定剤；及び
ランタン、プラセオジム、イットリウム、ジルコニウムおよびこれらの混合物からなる群から選択される１つ以上の希土類金属の１つ以上の非還元性酸化物を含む、０〜０．３ｇ／ｉｎ3の１つ以上の促進剤を更に含む請求項１に記載の複合体。
【請求項４】
前記第２層が、バリウム、カルシウム、マグネシウム、ストロンチウム、およびこれらの混合物からなる群から選択される１つ以上の非還元性金属酸化物を含む０〜０．３ｇ／ｉｎ3の安定剤；及び
ランタン、プラセオジム、イットリウム、ジルコニウムおよびこれらの混合物からなる群から選択される１つ以上の希土類金属の１つ以上の非還元性酸化物を含む、０〜０．３ｇ／ｉｎ3の１つ以上の促進剤を更に含む請求項１に記載の複合体。
【請求項５】
前記酸素貯蔵成分が０．５〜１．２５ｇ／ｉｎ3の量で前記第３層に存在する請求項１に記載の複合体。
【請求項６】
前記酸素貯蔵成分がセリア、セリウムとジルコニウムの混合酸化物、およびセリウム、ジルコニウムおよびネオジムの混合酸化物からなる群から選択される請求項５に記載の複合体。
【請求項７】
前記第３層が、バリウム、カルシウム、マグネシウム、ストロンチウム、およびこれらの混合物からなる群から選択される１つ以上の非還元性金属酸化物を含む０〜０．３ｇ／ｉｎ3の安定剤；及び
ランタン、プラセオジム、イットリウム、ジルコニウムおよびこれらの混合物からなる群から選択される１つ以上の希土類金属の１つ以上の非還元性酸化物を含む、０〜０．３ｇ／ｉｎ3の１つ以上の促進剤を更に含む請求項１に記載の複合体。
【請求項８】
ガスを触媒部材に流すこと、および炭化水素と一酸化炭素を接触的に酸化すること、および前記ガス中の酸化窒素を前記触媒部材の存在下で接触的に還元することを含む炭化水素、一酸化炭素および酸化窒素を含むガスを処理する方法であって、前記触媒部材が
（ｅ）キャリア；
（ｆ）前記キャリア上に堆積された第１層であって、高表面積の耐火金属酸化物を含む前記第１層；
（ｇ）前記第１層上に堆積された第２層であって、高表面積の耐火金属酸化物上に堆積されたパラジウムおよび／または白金を含み、そして実質的に酸素貯蔵成分を持たない前記第２層；および
（ｈ）前記第２層上に堆積された第３層であって、高表面積の耐火金属酸化物上に堆積された（ｉ）白金および／またはロジウムと（ｉｉ）酸素貯蔵成分を含む前記第３層、
を含む層状触媒複合体を含む方法。
【手続補正２】
【補正対象書類名】明細書
【補正対象項目名】００４８
【補正方法】変更
【補正の内容】
【００４８】
表ＩＩの結果から判るように、この触媒複合体の第２層から酸素貯蔵成分を除去すると、一酸化炭素と酸化窒素の排出の許容できるレベルの低下を維持する一方で、炭化水素の排出の顕著な低減が得られた。
本発明の好適な実施の態様は次のとおりである。
１．（ａ）キャリア；
（ｂ）前記キャリア上に堆積された第１層であって、高表面積の耐火金属酸化物を含む前記第１層；
（ｃ）前記第１層上に堆積された第２層であって、高表面積の耐火金属酸化物上に堆積されたパラジウムおよび／または白金を含み、そして実質的に酸素貯蔵成分を持たない前記第２層；および
（ｄ）前記第２層上に堆積された第３層であって、高表面積の耐火金属酸化物上に堆積された（ｉ）白金および／またはロジウムと（ｉｉ）酸素貯蔵成分を含む前記第３層、
を含む層状触媒複合体。
２．前記第１層が約０．５〜約１．５ｇ／ｉｎ3の装填量でキャリア上に堆積されている上記１に記載の複合体。
３．前記第２層が約１．５〜約２．５ｇ／ｉｎ3の装填量で第１層上に堆積されている上記１に記載の複合体。
４．前記第３層が約０．５〜約１．５ｇ／ｉｎ3の装填量で第２層上に堆積されている上記１に記載の複合体。
５．前記金属酸化物が約６０〜約３００ｍ2／ｇの比表面積を有するガンマアルミナを含む上記１に記載の複合体。
６．前記ガンマアルミナが約０．５〜約１．５ｇ／ｉｎ3の装填量で第１層に存在する上記５に記載の複合体。
７．前記ガンマアルミナが約０．７〜約２．２ｇ／ｉｎ3の装填量で第２層に存在する上記５に記載の複合体。
８．前記ガンマアルミナが約０．２５〜約０．７５ｇ／ｉｎ3の装填量で第３層に存在する上記５に記載の複合体。
９．前記第１層が０〜約３０ｇ／ｆｔ3の白金を更に含む上記１に記載の複合体。
１０．前記第１層が０〜約０．７５ｇ／ｉｎ3の酸素貯蔵成分を更に含む上記１に記載の複合体。
１１．前記酸素貯蔵成分が１つ以上の希土類金属の１つ以上の還元性酸化物を含む上記１０に記載の複合体。
１２．前記酸素貯蔵成分がセリア、セリウムとジルコニウムの混合酸化物、およびセリウム、ジルコニウムおよびネオジムの混合酸化物からなる群から選択される上記１１に記載の複合体。
１３．前記金属がバリウム、カルシウム、マグネシウム、ストロンチウム、およびこれらの混合物からなる群から選択される１つ以上の非還元性金属酸化物を含む、０〜約０．３ｇ／ｉｎ3の安定剤を前記第１層が更に含む上記１に記載の複合体。
１４．前記安定剤がバリウムおよび／またはストロンチウムの１つ以上の酸化物を含む上記１３に記載の複合体。
１５．前記第１層が１つ以上の希土類金属の１つ以上の非還元性酸化物を含む、０〜約０．３ｇ／ｉｎ3の１つ以上の促進剤を更に含む上記１に記載の複合体。
１６．前記希土類金属がランタン、プラセオジム、イットリウム、ジルコニウムおよびこれらの混合物からなる群から選択される上記１５に記載の複合体。
１７．前記パラジウムと白金が約２０〜約２００ｇ／ｆｔ3のパラジウムと０〜約１０ｇ／ｆｔ3の白金の装填量で前記第２層に存在する上記１に記載の複合体。
１８．前記パラジウムと白金が５０〜１５０ｇ／ｆｔ3のパラジウムと２〜８ｇ／ｆｔ3の白金の装填量で前記第２層に存在する上記１７に記載の複合体。
１９．前記金属がバリウム、カルシウム、マグネシウム、ストロンチウム、およびこれらの混合物からなる群から選択される１つ以上の非還元性金属酸化物を含む０〜約０．３ｇ／ｉｎ3の安定剤を前記第２層が更に含む上記１に記載の複合体。
２０．前記安定剤がバリウムおよび／またはストロンチウムの１つ以上の酸化物を含む上記１９に記載の複合体。
２１．前記第２層が１つ以上の希土類金属の１つ以上の非還元性酸化物を含む、０〜約０．３ｇ／ｉｎ3の１つ以上の促進剤を更に含む上記１に記載の複合体。
２２．前記希土類金属がランタン、プラセオジム、イットリウム、ジルコニウムおよびこれらの混合物からなる群から選択される上記２１に記載の複合体。
２３．前記白金とロジウムが約２〜約２０ｇ／ｆｔ3の白金と約３〜約１５ｇ／ｆｔ3のロジウムの装填量で前記第３層に存在する上記１に記載の複合体。
２４．前記白金とロジウムが５〜１５ｇ／ｆｔ3の白金と６〜１２ｇ／ｆｔ3のロジウムの装填量で前記第３層に存在する上記２３に記載の複合体。
２５．前記酸素貯蔵成分が約０．５〜約１．２５ｇ／ｉｎ3の量で前記第３層に存在する上記１に記載の複合体。
２６．前記酸素貯蔵成分が１つ以上の希土類金属の１つ以上の還元性酸化物を含む上記２５に記載の複合体。
２７．前記酸素貯蔵成分がセリア、セリウムとジルコニウムの混合酸化物、およびセリウム、ジルコニウムおよびネオジムの混合酸化物からなる群から選択される上記２６に記載の複合体。
２８．前記金属がバリウム、カルシウム、マグネシウム、ストロンチウム、およびこれらの混合物からなる群から選択される１つ以上の非還元性金属酸化物を含む０〜約０．３ｇ／ｉｎ3の安定剤を前記第３層が更に含む上記１に記載の複合体。
２９．前記安定剤がバリウムおよび／またはストロンチウムの１つ以上の酸化物を含む上記２８に記載の複合体。
３０．前記第３層が１つ以上の希土類金属の１つ以上の非還元性酸化物を含む、０〜約０．３ｇ／ｉｎ3の１つ以上の促進剤を含む上記１に記載の複合体。
３１．前記希土類金属がランタン、プラセオジム、イットリウム、ジルコニウムおよびこれらの混合物からなる群から選択される上記３０に記載の複合体。
３２．前記ガスを触媒部材に流すこと、および前記炭化水素と一酸化炭素を接触的に酸化すること、および前記ガス中の酸化窒素を前記触媒部材の存在下で接触的に還元することを含む炭化水素、一酸化炭素および酸化窒素を含むガスを処理する方法であって、前記触媒部材が
（ａ）キャリア；
（ｂ）前記キャリア上に堆積された第１層であって、高表面積の耐火金属酸化物を含む前記第１層；
（ｃ）前記第１層上に堆積された第２層であって、高表面積の耐火金属酸化物上に堆積されたパラジウムおよび／または白金を含み、そして実質的に酸素貯蔵成分を持たない前記第２層；および
（ｄ）前記第２層上に堆積された第３層であって、高表面積の耐火金属酸化物上に堆積された（ｉ）白金および／またはロジウムと（ｉｉ）酸素貯蔵成分を含む前記第３層、
を含む層状触媒複合体を含む方法。
３３．前記第１層が約０．５〜約１．５ｇ／ｉｎ3の装填量で前記キャリア上に堆積されている上記３２に記載の方法。
３４．前記第２層が約１．５〜約２．５ｇ／ｉｎ3の装填量で前記第１層上に堆積されている上記３２に記載の方法。
３５．前記第３層が約０．５〜約１．５ｇ／ｉｎ3の装填量で前記第２層上に堆積されている上記３２に記載の方法。
３６．前記金属酸化物が約６０〜約３００ｍ2／ｇの比表面積を有するガンマアルミナを含む上記３２に記載の方法。
３７．前記ガンマアルミナが約０．５〜約１．５ｇ／ｉｎ3の装填量で前記第１層に存在する上記３６に記載の方法。
３８．前記ガンマアルミナが約０．７〜約２．２ｇ／ｉｎ3の装填量で前記第２層に存在する上記３６に記載の方法。
３９．前記ガンマアルミナが約０．２５〜約０．７５ｇ／ｉｎ3の装填量で前記第３層に存在する上記３６に記載の方法。
４０．前記第１層が０〜約３０ｇ／ｆｔ3の白金を更に含む上記３２に記載の方法。
４１．前記第１層が０〜約０．７５ｇ／ｉｎ3の酸素貯蔵成分を更に含む上記３２に記載の方法。
４２．前記酸素貯蔵成分が１つ以上の希土類金属の１つ以上の還元性酸化物を含む上記４１に記載の方法。
４３．前記酸素貯蔵成分がセリア、セリウムとジルコニウムの混合酸化物、およびセリウム、ジルコニウムおよびネオジムの混合酸化物からなる群から選択される上記４２に記載の方法。
４４．前記パラジウムと白金が約２０〜約２００ｇ／ｆｔ3のパラジウムと０〜約１０ｇ／ｆｔ3の白金の装填量で前記第２層に存在する上記３２に記載の方法。
４５．前記パラジウムと白金が５０〜１５０ｇ／ｆｔ3のパラジウムと２〜８ｇ／ｆｔ3の白金の装填量で前記第２層に存在する上記４４に記載の方法。
４６．前記金属がバリウム、カルシウム、マグネシウム、ストロンチウム、およびこれらの混合物からなる群から選択される１つ以上の非還元性金属酸化物を含む、０〜約０．３ｇ／ｉｎ3の安定剤を前記第１層が更に含む上記３２に記載の方法。
４７．前記安定剤がバリウムおよび／またはストロンチウムの１つ以上の酸化物を含む上記４６に記載の方法。
４８．前記第１層が１つ以上の希土類金属の１つ以上の非還元性酸化物を含む、０〜約０．３ｇ／ｉｎ3の１つ以上の促進剤を更に含む上記３２に記載の方法。
４９．前記希土類金属がランタン、プラセオジム、イットリウム、ジルコニウムおよびこれらの混合物からなる群から選択される上記４８に記載の方法。
５０．前記金属がバリウム、カルシウム、マグネシウム、ストロンチウム、およびこれらの混合物からなる群から選択される１つ以上の非還元性金属酸化物を含む、０〜約０．３ｇ／ｉｎ3の安定剤を前記第２層が更に含む上記３０に記載の方法。
５１．前記安定剤がバリウムおよび／またはストロンチウムの１つ以上の酸化物を含む上記５０に記載の方法。
５２．前記第２層が１つ以上の希土類金属の１つ以上の非還元性酸化物を含む、０〜約０．３ｇ／ｉｎ3の１つ以上の促進剤を更に含む上記３２に記載の方法。
５３．前記希土類金属がランタン、プラセオジム、イットリウム、ジルコニウムおよびこれらの混合物からなる群から選択される上記５２に記載の複合体。
５４．前記白金とロジウムが約２〜約２０ｇ／ｆｔ3の白金と約３〜約１５ｇ／ｆｔ3のロジウムの装填量で前記第３層に存在する上記３２に記載の方法。
５５．前記白金とロジウムが５〜１５ｇ／ｆｔ3の白金と６〜１２ｇ／ｆｔ3のロジウムの装填量で前記第３層に存在する上記５４に記載の方法。
５６．前記酸素貯蔵成分が約０．５〜約１．２５ｇ／ｉｎ3の量で前記第３層に存在する上記３２に記載の方法。
５７．前記酸素貯蔵成分が１つ以上の希土類金属の１つ以上の還元性酸化物を含む上記５６に記載の方法。
５８．前記酸素貯蔵成分がセリア、セリウムとジルコニウムの混合酸化物、およびセリウム、ジルコニウムおよびネオジムの混合酸化物からなる群から選択される上記５７に記載の方法。
５９．前記金属がバリウム、カルシウム、マグネシウム、ストロンチウム、およびこれらの混合物からなる群から選択される１つ以上の非還元性金属酸化物を含む、０〜約０．３ｇ／ｉｎ3の安定剤を前記第３層が更に含む上記３２に記載の方法。
６０．前記安定剤がバリウムおよび／またはストロンチウムの１つ以上の酸化物を含む上記５９に記載の方法。
６１．前記第３層が１つ以上の希土類金属の１つ以上の非還元性酸化物を含む、０〜約０．３ｇ／ｉｎ3の１つ以上の促進剤を含む上記３２に記載の方法。
６２．前記希土類金属がランタン、プラセオジム、イットリウム、ジルコニウムおよびこれらの混合物からなる群から選択される上記６１に記載の方法。